FR 2725367 A1 19960412 FR 9411901 A 19941005 La présente invention a trait à une composition cosmétique comprenant un poly- mère filmogène, susceptible d'être appliquée sur l'ongle, par exemple en tant que vernis ou produit de soin, ou encore en tant que base pour vernis à ongles. Il est connu, par exemple par le document JP 60237010, une base pour vernis à ongles, constituée d'un polymère hydrosoluble en solution hydroalcoolique, ladite base étant éliminable par simple grattage, et permettant de retirer la couche de vernis par pelliculage en même temps que la couche de base, sans avoir à em- ployer de solvants organiques. On observe toutefois quelques inconvénients liés à ce type de produit. Ainsi, il est généralement nécessaire de déposer au moins deux couches de base sur l'ongle, avant d'y appliquer le vemrnis, pour obtenir une couvrance de l'ongle suffisante permettant un pelliculage aisé. Lorsque l'on n'applique qu'une seule couche de base, le pelliculage est difficile, voire impossible, sans un grattage vi- goureux de l'ongle, ce qui a pour effet d'entraîner une détérioration "mécanique" de l'état de sa surface extérieure. D'autre part, la présence de solvants dans la sous-couche de base peut d'une part, endommager la surface extérieure de l'ongle et d'autre part, entraîner une forte adhérence de la base sur l'ongle, nécessitant alors un grattage plus impor- tant lors du pelliculage, d'o une seconde cause de risque "mécanique" de dété- rioration de la surface extérieure de l'ongle. Ainsi, on peut citer la demande de brevet EP 504754 qui décrit une base pour vernis pouvant s'ôter par pelliculage, le but poursuivi dans ladite demande étant d'obtenir une base devant adhérer fortement sur la pointe de l'ongle, zone plus fragile car soumise à des sollicitations mécaniques plus importantes. La solution proposée dans cette demande est d'incorporer dans la base de la glycérine et/ou des saccharides, composés qui assurent une bonne adhérence de la base sur l'ongle. La demanderesse s'est posée le problème d'améliorer les compositions cosméti- ques de l'art antérieur en en palliant les inconvénients et de proposer une com- position facilement pelliculable et protégeant suffisamment l'ongle, tout en n'étant appliquée qu'en une seule couche. Un objet de la présente invention est donc une composition cosmétique, suscep- tible d'être appliquée sur les ongles, comprenant une dispersion aqueuse de par- ticules de polymère filmogène et un composé silicone hydrosoluble ou dispersible dans l'eau. Un avantage de la composition selon l'invention est d'être pelliculable facilement, sans grattage excessif, et donc de ne pas endommager la surface extérieure de l'ongle lorsqu'on ôte le vernis. Un autre avantage est de ne pas altérer la bonne tenue du vernis appliqué ulté- rieurement. Encore un autre avantage de la présente composition est de présenter une brillance et une aptitude a l'étalement sur la surface de l'ongle satisfaisantes. Dans la suite de la présente description, les pourcentages sont donnés en poids sauf indication contraire. La composition cosmétique selon l'invention comprend donc une dispersion aqueuse de particules de polymère filmogène. Cette dispersion peut être préparée par l'homme du métier sur base de ses con- naissances techniques générales, en particulier par dissolution du polymère, peu ou pas soluble dans l'eau, dans un solvant organique faiblement soluble dans l'eau, addition d'eau à cette solution, mélange de manière à former une émulsion, puis évaporation du solvant organique de manière à obtenir une dispersion aqueuse de polymère présentant un taux de matière sèche d'environ 30-50% en poids. Comme polymère filmogène, on peut utiliser une dispersion aqueuse de polyuré- thanne anionique, cationique, non ionique ou amphotère, de polyester- polyuréthanne, de polyéther-polyuréthanne, voire de polyurée, seule ou en mé- lange. Ledit polyuréthanne peut être, par exemple, un copolymère polyuréthanne, poly- urée/uréthanne ou polyurée, aliphatique, cycloaliphatique ou aromatique, compor- tant, seule ou en mélange, au moins une séquence d'origine polyester aliphatique linéaire ou ramifié et/ou cycloaliphatique et/ou aromatique, et/ou 30. au moins une séquence d'origine polyéther aliphatique et/ou cycloaliphatique et/ou aromatique, et/ou au moins une séquence siliconée, substituée ou non, ramifiée ou non, par exemple polydiméthylsiloxane ou polyméthylphénylsiloxane, et/ou au moins une séquence comportant des groupes fluorés. Les polyuréthannes tels que définis dans l'invention peuvent être également ob- tenus à partir de polyesters, ramifiés ou non, ou d'alkydes comportant des hydro- gènes mobiles que l'on modifie par réaction avec un diisocyanate et un composé organique bifonctionnel (par exemple dihydro, diamino ou hydroxyamino), com- portant en plus soit un groupement acide carboxylique ou carboxylate, soit un groupement acide sulfonique ou sulfonate, soit encore un groupement amine ter- tiaire neutralisable ou un groupement ammonium quaternaire. On peut utiliser une dispersion aqueuse de particules de polyesterpolyuréthanne ou une dispersion aqueuse de particules de polyétherpolyuréthanne, seules ou en mélange dans des proportions pouvant aller de 0 à 100%. On peut ainsi utiliser les dispersions aqueuses de polyesterpolyuréthanne ou de polyéther-polyuréthanne commercialisées par exemple sous la dénomination Sancure 2060', 'Sancure 815" ou "Sancure 878' par la société Sanncor, ou Neorez R 970' par I.C.I. Les polyester-polyuréthanne et polyéther-polyuréthanne utilisés dans la présente invention sont de préférence de caractère anionique, ceci étant du à la présence dans leur motif constitutif de groupements à fonction acide carboxylique ou acide sulfonique. On peut également utiliser des polyuréthannes non ioniques. On peut également utiliser des dispersions aqueuse de polymères et/ou copoly- mères acryliques, acryliques styrène et vinyliques, telles que des dispersions commercialisées sous la dénomination " LR 8763 " par BASF, ou " Neocryl XK- " par I.C.I.. On utilise de préférence lesdites dispersions de polymères acryli- ques, acryliques styrène ou vinyliques en association avec une dispersion de po- lyuréthanne. La teneur en matière sèche des dispersions généralement utilisées est de l'ordre de 20 à 50 % et de préférence 30 à 40%, la taille des particules étant de préfé- rence comprise entre 20 et 200 nm. On prépare, de préférence, une composition cosmétique comprenant 80 à 97% de dispersion aqueuse de polymère, soit environ 25 à 60% de matière sèche de polymère dans la composition finale. La composition cosmétique filmogène selon l'invention comprend également un composé siliconé hydrosoluble ou dispersible dans l'eau. Ce composé peut être, par exemple, un silicone modifié polyéther; un polydimé- thylsiloxane, éventuellement oxyéthyléné comprenant éventuellement des grou- pements amines ou phosphates; un copolymère de silicone/protéines de blé; un sulfosuccinate de polydiméthylsiloxane. On peut également employer comme composé silicone selon l'invention, un agent tensioactif silicone, soluble ou dispersible dans l'eau, qui assurera alors à la fois les fonctions de composé silicone et d'agent tensioactif permettant d'amé- liorer l'aptitude à l'étalement sur les ongles de la composition cosmétique finale. Parmi les composés silicones remplissant également le rôle de tensioactifs, on peut citer le tensioactif actif silicone vendu sous le nom de KF 355A par Shin Et- su. Les composés silicones selon l'invention peuvent être anioniques, non ioniques, cationiques ou amphotères. On choisit de préférence un composé silicone hydrosoluble et non ionique, qui permet d'améliorer la qualité du pelliculage, c'est-à-dire d'obtenir un pelliculage plus aisé et plus stable ou plus franc. Le composé siliconé est de préférence présent dans la composition à raison de 0,5 à 10% en poids de matière sèche, préférentiellement à raison de 2 à 6%. On peut ajouter à la composition selon l'invention 15. un agent tensioactif usuel, tel qu'un composé fluoré par exemple (Fluorad ven- du par 3M ou Forafac d'Atochem) de préférence en une quantité de 0,1 à 2%, un agent épaississant usuel, tel que la cellulose ou un dérivé cellulosique, un polymère acrylique, un dérivé de silice, une argile ou une gomme naturelle, ou tout autre type de polymère associatif usuel, de préférence en une quantité de 0,1 à 5%, un agent mouillant usuel, de préférence en une quantité de 0 à 1%. des charges telles que des microdispersions de cire, des copolymères fluorés pour améliorer la résistance à l'eau, des alcools et/ou des glycols pour améliorer la vitesse de séchage, de préférence en une quantité de 0 à 5%. Il est possible de colorer la composition cosmétique selon l'invention en lui ajou- tant des pigments organiques ou minéraux adéquats, et/ou des colorants de préférence hydrosolubles, en une quantité usuelle facilement déterminable par l'homme du métier. On peut également ajouter à cette composition des principes actifs tels que filtre UV, agent durcisseur, agent hydratant, vitamines, protéines, de manière à assu- rer la protection, le durcissement ou le soin de l'ongle. On peut ainsi obtenir une base de soins pour ongles. La composition cosmétique selon l'invention est aisément applicable sur l'ongle en une seule couche. On obtient ainsi une pellicule souple qui adhère bien à l'ongle et qui se pellicule facilement et d'un seul tenant. Cette pellicule est brillante et résiste bien à l'eau, même chaude et savonneuse. Elle recouvre l'ongle de façon satisfaisante et présente une surface extérieure lisse qui peut être recouverte d'un vernis usuel. Après avoir été recouverte avec ledit vemrnis, la base est toujours facilement pelliculable et permet ainsi un déma- quillage aise du vemrnis, en évitant l'emploi de dissolvant. La composition cosmétique selon l'invention peut donc être utilisée en tant que base pour vemrnis, en tant que vernis incolore ou teinté, et/ou en tant que base de soin pour les ongles. L'invention est illustrée plus en détail par les exemples suivants, donnés à titre indicatif et non limitatif. Exemple 1 On prépare une composition comprenant les constituants suivants: 0,2% d'épaississant polyuréthanne associatif SER AD FX 1100 de Servo un composé silicone en une quantité telle que définie dans le tableau ci- après, le complément à 100% de dispersion aqueuse de polyester- polyuréthanne à groupes carboxyliques (taux de matière sèche: 35,8 %) vendue sous le nom de SANCURE 815 par Sancor. La préparation s'effectue de la manière suivante: on ajoute l'épaississant à la dispersion aqueuse de polyuréthanne, on mélange jusqu'à obtention d'une com- position homogène, puis l'on ajoute le composé silicone. Les résultats indiqués dans la partie " test d'arrachement " sont effectués de la manière suivante: on applique une première couche de composition sur un sup- port en come; on dispose sur cette première couche une bandelette en Nylon puis l'on applique une seconde couche de composition; on laisse sécher 24 h puis l'on arrache, à l'aide d'un appareil de traction, le premier film. On mesure ainsi une force d'arrachement. On effectue la même opération avec une compo- sition témoin ne contenant pas de composé silicone. Le résultat inscrit dans le tableau est en fait le rapport de la force d'arrachement nécessaire pour arracher le film de composition selon l'invention sur la force d'arrachement pour le film de composition-témoin. Lorsque ce rapport est proche de 1, cela signifie que la composition testée se pellicule aussi facilement que la compositiontémoin. Les résultats indiqués dans la partie " test sur l'ongle " sont obtenus qualitative- ment de la manière suivante: on applique sur l'ongle une seule couche de la composition, puis un vernis solvant usuel (une ou deux couches, selon l'habi- tude). On évalue le pelliculage du film de vernis en tirant, sans gratter sur le film de composition selon l'invention. On obtient les résultats suivants: Composé silconé test test d'arrachesur l'ongle ment 2% de cire de silicone polyéther, non ionique, ven- 0,21 très très fa- due par Wacker sous le nom BELSIL DMC 6038 cile 2% de polydiméthylsiloxane oxyéthyléné à groupe- 0,63 très facile ments amines, non ionique, vendu sous le nom SILTECH AMINE 65 par Siltech 2% de copolymère de silicone/protéines de blé dans 0,69 très facile l'eau, non ionique, vendu sous le nom PECOSIL SW 83 par Phoenix 1, 85% d'un mélange de silicone et glycérine, estéri- 0,40 très facile fié avec des acides adipiques et dodécanoïques, non ionique, à 20% de matière active, vendu sous le nom " Developmental Silicone Glycerine " par Sil- tech La composition témoin, qui ne contient pas de composé silicone, est difficilement pelliculable. Les résultats montrent que la présence d'un composé silicone facilite nettement le pelliculage (le rapport est très inférieur à 1). ExemDle 2 On prépare une composition comprenant les constituants suivants: 0,2% d'épaississant polyuréthanne associatif SER AD FX 1100 de Servo 0,5% de tensioactif silicone KF 355A de Shin Etsu (butyl- polydiméthylsiloxane oxyéthyléné oxypropyléné) un composé siliconé en une quantité telle que définie dans le tableau ci-après, 20. le complément à 100% de dispersion aqueuse de polyester-polyuréthanne à groupes carboxyliques (taux de matière sèche: 35,8 %) vendue sous le nom de SANCURE 815 par Sancor On obtient les résultats suivants: Composé siioné test test d'arrache- sur l'ongle ment 2% de cire de silicone polyéther, non ionique, ven- 0,25 très facile due par Wacker sous le nom BELSIL DMC 6038 2% de polydiméthylsiloxane oxyéthyléné à groupe- 1,08 très facile ments amines, non ionique, vendu sous le nom SILTECH AMINE 65 par Siltech 2% de copolymère de silicone/protéines de blé dans 1,08 très facile l'eau, non ionique, vendu sous le nom PECOSIL SW 83 par Phoenix 1,85% d'un mélange de silicone et glycérine, estéri- 0,50 très facile fié avec des acides adipiques et dodécanodiques, non ionique, à 20% de matière active, vendu sous le nom " Developmental Silicone Glycerine " par Sil- tech 1,91% de sulfosuccinate de polydiméthylsiloxane 0,75 facile sel di-sodique dans l'eau à 30% stabilisé (DMDM hydantoin 0,4%), à 30% de matière active, anioni- que, vendu sous le nom MACKANATE DC-30 par Mcintyre 1/2% de polydiméthylsiloxane oxyéthylène à groupe- 0,72 facile ments phosphates, anionique, vendu sous le nom PECOSIL PS-100 par Phoenix 2% de polydiméthylsiloxane à groupements amides, 0,90 très facile non ionique, vendu sous le nom SILWAX DCA-100 par Siltech La composition témoin contient: 5.74,5% de dispersion aqueuse de polyester-polyuréthanne à groupes carboxyli- ques SANCURE 815, % de SANCURE 815 contenant 0,8% d'épaississant polyuréthanne associatif SER AD FX 1100 de Servo, et 0,5% de tensioactif silicone KF 355A de Shin Etsu. On constate que les compositions selon l'invention sont aussi facilement pellicu- lables, voir plus facilement pelliculables, que la composition-témoin. Exemple 3 On prépare deux compositions a appliquer sur l'ongle Composition A selon l'invention 74,5% de dispersion aqueuse de polyester-polyuréthanne à groupes carboxyli- ques (taux de matière sèche: 35,8 %) SANCURE 815 10. 25% de SANCURE 815 contenant 0,8% d'épaississant polyuréthanne associatif SER AD FX 1100 de Servo 0,5% de tensioactif silicone KF 355A de Shin Etsu ComDosition B de l'art antérieur 15. 0,3% d'épaississant polyuréthanne associatif SER AD FX 1100 de Servo à 10% de matière sèche 3,8% de glycérine 0,6% de silice précipitée 8,3% de talc, et 20. 87% de dispersion aqueuse de polyester-polyuréthanne à groupes carboxyli- ques SANCURE 815 On applique une ou deux couches des compositions A ou B sur l'ongle, puis l'on applique une ou deux couches de vernis solvant. On obtient les résultats suivants: Composition A Composition B Une couche plus vernis pelliculage facile impossible de pelliculer complètement le vernis sans gratter l'ongle Deux couches plus vernis pelliculage facile pelliculage facile mais ap- plication très longue (4 couches + séchage) On constate donc qu'il n'est pas possible de pelliculer un vernis lorsque l'on ap- plique une seule couche de composition selon l'art antérieur, c'est-àdire une composition ne contenant pas de composé silicone. Par contre, le pelliculage est très facile avec la composition selon l'invention. ExemDle 4 On prépare une composition contenant: 69% de dispersion aqueuse de polyester-polyuréthanne à groupes carboxyli- ques SANCURE 815 % de SANCURE 815 contenant 0,8% d'épaississant polyuréthanne associatif SER AD FX 1100 de Servo 10.0,5% de tensioactif silicone KF 355A de Shin Etsu % d'éthanol 0,5% d'un composé filtre UV 0,0006% d'un colorant. On obtient une composition facilement pelliculable, qui sèche rapidement. REVENDICATIONS 1. Composition cosmétique comprenant une dispersion aqueuse de particules de polymère filmogène et un composé silicone hydrosoluble ou dispersible dans l'eau. 2. Composition selon la revendication 1, dans laquelle le polymère filmogène est choisi parmi les polyuréthannes anioniques, cationiques, non ioniques ou ampho- tères, les polyester-polyuréthannes, les polyéther-polyuréthannes, les polyurées, les polymères acryliques, acryliques styrène, vinyliques, et leurs mélanges. 3. Composition selon l'une quelconque des revendications précédentes dans laquelle la dispersion aqueuse de polymère filmogène est présente à raison de 80-97% en poids. 4. Composition selon l'une quelconque des revendications précédentes, dans laquelle le composé silicone est choisi parmi les silicones modifiés polyéther; les polydiméthylsiloxanes, éventuellement oxyéthylénés, comprenant éventuellement des groupements amines ou phosphates; les copolymères de silicone/protéines de blé; les sulfosuccinates de polydiméthylsiloxane; les tensioactifs silicones, et leurs mélanges. 5. Composition selon l'une quelconque des revendications précédentes, dans laquelle le composé silicone est présent à raison de 0,5-10% en poids, de préfé- rence à raison de 2-6% en poids. 6. Composition selon l'une quelconque des revendications précédentes, compre- nant des pigments organiques et/ou minéraux, et/ou des colorants de préférence hydrosolubles. 7. Composition selon l'une quelconque des revendications précédentes, compre- nant au moins un principe actif choisi parmi les filtres UV, les agents durcisseurs, les agents hydratants, les vitamines, les protéines. 8. Composition selon l'une quelconque des revendications précédentes se pré- sentant sous la forme d'un vemrnis à ongles incolore ou coloré, d'une base pour vernis ou d'une base de soin pour ongle. 9. Utilisation de la composition selon l'une quelconque des revendications précé- dentes comme base à appliquer préalablement à un vernis à ongles, base de soins pour les ongles ou vernis à ongles incolore ou coloré.